(57)【要約】      （修正有）【課題】異なった材料の一時的液相接合を提供する。【解決手段】鋳鉄から製造される第１の部品１２と鋳鉄から製造されない金属合金から製造される第２の部品１４とを包含してもよい異なった材料を接合する方法。インサート材料３０が第１の部品と第２の部品との間に配置されてもよい。インサート材料を加熱して、インサート材料の少なくとも一部が一時的液相４０を形成して第１の部品と第２の部品とに接着するようにしてもよい。【選択図】図１Ａ−Ｂ
2016107337.tif 000002
【特許請求の範囲】
【請求項１】
鋳鉄から製造される第１の部品を提供する工程と、
鋳鉄から製造されない金属合金から製造される第２の部品を提供する工程と、
前記第１の部品と前記第２の部品との間に配置されてそれらと結合するインサート材料を提供する工程と、
前記インサート材料を加熱して、前記インサート材料が一時的液相を形成して前記第１の部品と前記第２の部品とに接着するようにする工程において、前記インサート材料が加熱される時に前記第１の部品と前記第２の部品とが溶融しない工程とを含む、異なった材料を接合する方法。
【請求項２】
前記インサート材料が、鋳鉄と異なり且つ前記第２の部品の前記金属合金と異なるインサート材料金属合金から製造される、請求項１に記載の方法。
【請求項３】
前記インサート材料金属合金が、約５．０重量％〜２０．０重量％の範囲のニッケルを含有する、請求項２に記載の方法。
【請求項４】
前記インサート材料を加熱する前に前記インサート材料が前記第１の部品を前記第２の部品から完全に分離する、請求項１に記載の方法。
【請求項５】
前記インサート材料を加熱する工程が、前記第１の部品、前記第２の部品、および前記インサート材料を誘導加熱する工程を包含する、請求項１に記載の方法。
【請求項６】
前記インサート材料を加熱する工程が、前記第１の部品、前記第２の部品、および前記インサート材料の電気抵抗加熱を包含する、請求項１に記載の方法。
【請求項７】
前記インサート材料を加熱する工程が摩擦溶接を包含する、請求項１に記載の方法。
【請求項８】
前記インサート材料が前記第１の部品上に噴霧される、請求項１に記載の方法。
【請求項９】
前記インサート材料が、前記インサート材料が前記第２の部品と結合する前に前記第１の部品上に配置されるフィルムである、請求項１に記載の方法。
【請求項１０】
前記インサート材料が、前記インサート材料を前記第２の部品に結合する前に前記第１の部品の表面上に配置される粉末である、請求項１に記載の方法。
【請求項１１】
前記インサート材料が、前記第１の部品上および前記第２の部品上に配置される粉末であり、前記第１の部品および第２の部品が結合される時に前記第１の部品上の前記粉末が前記第２の部品上の前記粉末と結合する、請求項１に記載の方法。
【請求項１２】
鋳鉄から製造され、第１の表面を有する第１の部品を提供する工程と、
鋼から製造され、第２の表面を有する第２の部品を提供する工程と、
第１のインサート材料表面と前記第１のインサート材料表面の反対側に配置された第２のインサート材料表面とを有するインサート材料を提供する工程と、
前記第１のインサート材料表面を前記第１の表面に接して配置し、前記第２のインサート材料表面を前記第２の表面に接して配置する工程と、
前記インサート材料を加熱して、前記インサート材料が前記第１のインサート材料表面において第１の一時的液相になり前記第１の一時的液相が前記第１の部品に接着するようにし、前記インサート材料が前記第２のインサート材料表面において第２の一時的液相になり前記第２の一時的液相が前記第２の部品に接着するようにする工程において、
前記インサート材料が加熱される時に前記第１の部品と前記第２の部品とが溶融せず前記インサート材料が前記第１の部品と前記第２の部品とに接着する工程とを含む、異なった材料を接合する方法。
【請求項１３】
前記第１の一時的液相が、前記第２の一時的液相から完全に離隔される、請求項１２に記載の方法。
【請求項１４】
前記第１の一時的液相と前記第２の一時的液相とが、前記第１の部品から前記第２の部品まで延在する前記インサート材料の外面まで延在しない、請求項１３に記載の方法。
【請求項１５】
前記第１の表面に接して配置される前記第１のインサート材料表面の一部が、前記第１の一時的液相になる、請求項１２に記載の方法。
【請求項１６】
前記第２の表面に接して配置される前記第２のインサート材料表面の一部が前記第２の一時的液相になる、請求項１２に記載の方法。
【請求項１７】
前記インサート材料を加熱する工程が、前記インサート材料を加熱する前に前記第１の部品を予熱する工程を包含する、請求項１２に記載の方法。
【請求項１８】
前記第１の部品が車軸アセンブリハウジングであり、前記第２の部品が取付ブラケットである、請求項１２に記載の方法。
【請求項１９】
前記インサート材料が前記第１の部品を前記第２の部品から完全に分離する、請求項１２に記載の方法。
【発明の詳細な説明】
【技術分野】
【０００１】
本特許出願は、１つの構成要素が鋳鉄構成要素である異なった材料の一時的液相接合に関する。
【背景技術】
【０００２】
延性鋳鉄のアーク溶接方法が（特許文献１）に開示されている。
【先行技術文献】
【特許文献】
【０００３】
【特許文献１】米国特許第７，５１８，０８２号明細書
【発明の概要】
【課題を解決するための手段】
【０００４】
少なくとも１つの実施形態において、異なった材料を接合する方法が提供される。この方法は、鋳鉄から製造される第１の部品を提供する工程と、鋳鉄から製造されない金属合金から製造される第２の部品を提供する工程とを包含してもよい。方法はさらに、第１の部品と第２の部品との間に配置されてそれらと結合してもよいインサート材料を提供する工程を包含してもよい。方法はまたさらに、インサート材料を加熱して、インサート材料が一時的液相を形成するようにして第１の部品と第２の部品とに接着するようにする工程をさらに包含してもよい。インサート材料が加熱される時に第１の部品と第２の部品とは溶融しなくてもよい。
【０００５】
少なくとも１つの実施形態において、異なった材料を接合する方法が提供される。この方法は、鋳鉄から製造されてもよく第１の表面を有してもよい第１の部品を提供する工程を包含してもよい。鋼から製造されてもよく第２の表面を有してもよい第２の部品が提供されてもよい。第１のインサート材料表面と第１のインサート材料表面の反対側に配置された第２のインサート材料表面とを有してもよいインサート材料が提供されてもよい。第１のインサート材料表面は第１の表面に接して配置されてもよい。第２のインサート材料表面は第２の表面に接して配置されてもよい。インサート材料を加熱して、インサート材料が第１のインサート材料表面において第１の一時的液相になり第２のインサート材料表面において第２の一時的液相になるようにしてもよい。第１の一時的液相が第１の部品に接着してもよい。第２の一時的液相が第２の部品に接着してもよい。インサート材料が加熱される時に第１の部品と第２の部品とは溶融しなくてもよく、インサート材料が第１の部品と第２の部品とに接着する。
【図面の簡単な説明】
【０００６】
【図１Ａ−Ｂ】インサート材料を備える典型的な車軸構成要素の断面図である。
【図２】インサート材料の断面図である。
【図３Ａ−Ｂ】異なった材料を接合する方法のフローチャートである。
【発明を実施するための形態】
【０００７】
必要に応じて、本発明の詳細な実施形態を本明細書において開示するが、しかしながら、開示された実施態様は、様々な代替形態において具体化されてもよい本発明の典型例であるにすぎないと理解されなければならない。図面は必ずしも縮尺通りではない。いくつかの特徴は、特定の構成要素の詳細を示すために強調されるかまたは最小にされている場合がある。したがって、本明細書において開示された特定の構造および機能の詳細は限定的であると解されるべきではなく、単に、本発明を様々に使用する当業者に教示するための代表的な基礎として解されるべきである。
【０００８】
高強度鋳鉄は車軸構成要素が受ける場合がある高い応力および繰返荷重に耐えることができるため、車軸構成要素は高強度鋳鉄から製造されてもよい。高強度鋳鉄を使用することによって車軸構成要素の複雑な形状を形成できる場合があり、所望の形状を達成するために使用される機械加工プロセスを低減する場合がある。高い応力および繰返荷重に供される場合がある車軸構成要素には、車軸管、ドラムブレーキアセンブリ、キャリアアセンブリ、ブレーキキャリパー等が含まれる場合がある。
【０００９】
高強度鋳鉄は炭素およびケイ素を含有してもよく、それらの濃度が高強度鋳鉄の強度および延性に影響を与える場合がある。高強度鋳鉄の炭素およびケイ素含有量は、付属品または他の構成要素を車軸構成要素に溶接して車軸アセンブリを形成することができる能力に影響を与える場合がある。
【００１０】
高強度鋳鉄のいくつかの例には、ネズミ鋳鉄、延性鋳鉄、ノジュラー鋳鉄、およびバーミキュラ黒鉛鉄などを含めてもよい。これらの高強度鋳鉄は、流動性鋳鉄と称されてもよい。選択された流動性鋳鉄の材料組成物を以下の表１に示す。鉄および／または残余の元素は、材料組成物の残部の大部分を構成してもよく、簡単にするために表１には記載されない。
【００１１】
【表１】
2016107337.tif 000003
【００１２】
ネズミ鋳鉄は、黒鉛微細構造物を含有してもよい鋳鉄のタイプである。黒鉛はフレークの形態であってもよく、鉄炭化物の発生を抑える場合がある、ケイ素によって安定化されてもよい。ネズミ鋳鉄中のフレークの形態の黒鉛は、ネズミ鋳鉄の全体にわたって黒鉛の溶解または拡散を増すという結果をもたらす場合がある。黒鉛フレークの溶解または拡散は、ネズミ鋳鉄から製造された部品に脆い領域をもたらす場合がある。
【００１３】
延性鋳鉄は、黒鉛微細構造物を含有する鋳鉄のタイプである。黒鉛は球状形態であってもよい。マンガンまたはマグネシウムを添加することによって黒鉛が球状形態をとることができる場合がある。球状微細構造物は、より大きい強度をもたらす場合があり、ネズミ鋳鉄と比べて延性を強化する場合がある。
【００１４】
ノジュラー鋳鉄は、ノジュラー状黒鉛微細構造物を含有する延性鋳鉄に類似している。マンガンまたはマグネシウムを添加することによって黒鉛がノジュラー状形態をとることができる場合がある。ノジュラー状微細構造物は、より大きい強度をもたらす場合があり、ネズミ鋳鉄と比べて延性を強化する場合がある。
【００１５】
バーミキュラ黒鉛鉄（ＣＧＩ）は、黒鉛微細構造物を含有する鋳鉄のタイプである。黒鉛は、平滑フレークまたはセミノジュラー状形態であってもよい。セミノジュラー状微細構造物は、ネズミ鋳鉄および延性鋳鉄に対して中間の強度および延性をもたらす場合がある。
【００１６】
鋼を使用して、車軸下位構成要素または付属構成要素を形成してもよい。接合法によって鋼構成要素を車軸構成要素に接合して、車軸アセンブリを形成してもよい。付属構成要素は、ブラケット、シュノーケルハウジング、およびその他の取付構成要素であってもよい。
【００１７】
鋼車軸下位構成要素または付属構成要素は低炭素鋼から製造されてもよい。低炭素鋼の例は、以下の表２に示される材料組成物を有してもよい。鉄および／または残余の元素が材料組成物の残部を構成してもよいが、簡単にするために表１には記載されない。
【００１８】
【表２】
2016107337.tif 000004
【００１９】
鋼構成要素を鋳鉄構成要素に溶接することは、基礎鋳鉄材料の強度に影響を与える場合がある問題を生じる場合がある。溶接法から生じた熱は、鋳鉄構成要素の黒鉛微細構造物をさらに溶解または拡散させる場合がある。溶解または拡散は、溶接部に近接して炭化物、マルテンサイト、セメンタイト、またはベイナイトの形成をもたらす場合がある。セメンタイトを含有する形成物は、「白鋳鉄」と称されてもよい。これらの形成物は、鋳鉄から製造された部品の強度を低下させる場合がある。このため、業界標準は概して、広範な、そして費用がかかる溶接作業を行なわない鋳鉄の溶接について、その元の強度を低下させる可能性があるので注意を喚起している。
【００２０】
鋳鉄部品を溶接する時に生じる問題に対処する可能な解決策は、鋼構成要素と鋳鉄構成要素との間に配置されるインサート材料を提供して低温冶金接合法を実施することである。インサート材料は、低温冶金接合法が使用される時に鋼構成要素と鋳鉄構成要素との間に一時的液相を生成または形成するように構成されてもよい低融点材料であってもよい。
【００２１】
低温冶金接合法は、異なった材料から製造された構成要素を従来の溶接法の場合よりも低い温度において接合することを可能にする場合がある。低温冶金接合法は、鋼構成要素または鋳鉄構成要素の材料性質に悪影響を与えずに鋳鉄構成要素を鋼構成要素に接合する場合がある。
【００２２】
低温冶金接合法は、固相拡散接合をもたらす場合がある一時的液相拡散接合法であってもよく、誘導加熱、抵抗加熱、または摩擦発熱を利用してもよい。この方法は、インサート材料の少なくとも一部を溶融して、接合される鋼構成要素および鋳鉄構成要素に対する熱作用を低減する場合があり、またはインサート−ベースメタルの相互作用を低減する場合がある。
【００２３】
インサート材料の少なくとも一部が溶融して薄い一時的液相中間層になる場合がある。インサート材料の一部は、鋳鉄構成要素および鋼構成要素などの異なった材料から製造された構成要素よりも低い温度において溶融する場合がある。それ故に、融解温度は、鋼構成要素または鋳鉄構成要素の固相線温度よりも低い温度である場合がある。
【００２４】
一時的液相において、インサート材料の層または一部が液化して、鋼構成要素または鋳鉄構成要素中のボイドまたは間隙内に拡散する場合がある。一時的液相がインサート材料と、接合される構成要素との間の界面に沿って広がる時に一時的液相が鋼構成要素および／または鋳鉄構成要素内に拡散する場合がある。鋼構成要素および鋳鉄構成要素に適用される温度は一定に保持されてもよく、薄い一時的液相中間層が等温凝固して構成要素を一緒に接合してもよい。
【００２５】
一時的液相接着は、固相のままである鋼構成要素および鋳鉄構成要素内への一時的液相の固相拡散に依拠する場合がある。鋼構成要素、鋳鉄構成要素、およびインサート材料の組合わせを一定の高温に維持して、インサート材料の一時的液相は、接合部から、固相のままである鋼構成要素および鋳鉄構成要素内に拡散する場合がある。固相平衡が達せられるまで一時的液相の固相拡散が継続する場合があり、そのとき、一時的液相は一定の高温において再凝固する場合がある。
【００２６】
一時的液相の再凝固は、鋼構成要素または鋳鉄構成要素の構造と同様な構造を有する高品質且つ均質な接着をもたらす場合がある。さらに、一時的液相接着法は、接合された材料の融解温度と同様な融解温度を有する鋼構成要素と鋳鉄構成要素との間の接着部をもたらす場合がある。等温凝固が生じるとき、インサート材料の固相線温度が上昇して、鋼構成要素または鋳鉄構成要素の固相線温度に近づく場合がある。これは、接合された鋼構成要素と鋳鉄構成要素との得られたアセンブリの使用温度または作業温度を改良して、得られたアセンブリが作業中に曝されて耐える温度が鋼構成要素を鋳鉄構成要素に接合する接着温度よりもかなり高くなるようにする場合がある。
【００２７】
一時的液相接着は従来のろう付と異なる。例えば、従来のろう付法は充填材と、接合される構成要素との間の合金をもたらす場合がある。充填材と構成要素との間の合金は、接合される構成要素の組成物を溶解するかまたは変化させる場合がある。さらに、溶解は、材料の浸蝕または接合された構成要素の機械的性質をもたらす場合がある。また、得られた接合部は、構成要素の間の充填材の一様でない分布（不均質な接着）のために一時的液相接着を使用して作られた接合部と比べてより脆い場合がある。さらに、充填材は、接合された構成要素の全体的な使用温度を低下させる場合がある。より具体的には、接合された構成要素の得られたアセンブリの全体的な使用温度は、充填材の融解温度以下である場合がある。
【００２８】
一時的液相接着と異なり、従来のろう付法はまた、保護雰囲気または流れが、接合される構成要素に適用されることを必要とする場合がある。保護雰囲気または流れは、構成要素が加熱される間に酸化物が形成されるのを防ぐ場合がある。
【００２９】
一時的液相接合法において使用されるインサート材料は、鋳鉄構成要素および鋼構成要素と異なる金属合金であってもよい。インサート材料は、ニッケルを含有する金属合金であってもよい。ニッケル組成物はインサート材料の融解温度（液相線温度）に影響を与える場合があり、例えば、インサート材料のニッケル組成物が多くなればなるほど、インサート材料の融解温度が高くなる。インサート材料金属合金は、約５．０重量％〜２０．０重量％の範囲のニッケルを含有してもよい。
【００３０】
インサート材料のニッケル組成物は、ニッケルが構成要素内に拡散するように鋳鉄構成要素および鋼構成要素と溶解性を有してもよい。ニッケル組成物は、鉄構成要素および鋼構成要素の機械的性質および耐蝕性を改良する場合がある接着温度において著しい固相拡散率を有する場合がある。
【００３１】
一時的液相接合の間にインサート材料とベースメタルとの間に拡散が生じるので、鋳鉄構成要素と鋼構成要素の機械的性質が変化する場合がある。例えば、強度および延性などの機械的性質は、ニッケル組成物によって固溶体の強化と微粒化または粒界の強化との組合わせによって改良されてもよい。ニッケル組成物が、ベースメタルの構造および粒の大きさを改良する場合がある。ニッケル組成物は、耐蝕性層を形成するのに役立つ場合がある。
【００３２】
図１Ａを参照して、車軸アセンブリ構成要素１０の断面図が示される。車軸アセンブリ構成要素１０は、鋳鉄から製造される第１の部品１２と金属合金から製造される第２の部品１４とを備えてもよい。金属合金は低炭素鋼であってもよい。第１の部品１２は、懸架装置、車軸ハウジング、ドラムブレーキアセンブリ、キャリアアセンブリ、ブレーキキャリパー等の車軸構成要素であってもよい。第２の部品１４は、ブラケット、シュノーケル、または他の取付構成要素などの付属構成要素であってもよい。
【００３３】
第１の部品１２は第１の表面１６を有してもよい。第１の表面１６は、第１の接合表面または第１の接合面と称されてもよい。第２の部品１４は第２の表面１８を有してもよい。第２の表面１８は、第２の接合表面または第２の接合面と称されてもよい。
【００３４】
車軸アセンブリ構成要素１０は、インサート材料３０をさらに備えてもよい。インサート材料３０は、冶金接合法を使用してインサート材料３０を加熱する前に第１の部品１２を第２の部品１４から完全に分離してもよい。
【００３５】
インサート材料３０は、第１のインサート材料表面３２と第２のインサート材料表面３４とを有してもよい。第２のインサート材料表面３４は、第１のインサート材料表面３２の反対側に配置されてもよい。第１のインサート材料表面３２は、第１の部品１２の第１の表面１６に接するかまたは結合するように構成されてもよい。第２のインサート材料表面３４は、第２の部品１４の第２の表面１８に接するかまたは結合するように構成されてもよい。
【００３６】
少なくとも１つの実施形態において、第１のインサート材料表面３２は、第１のインサート材料表面３２の表面積が第１の表面１６の表面積にほぼ等しくなるような長さおよび／または幅を有してもよい。第２のインサート材料表面３４は、第２のインサート材料表面３４の表面積が第２の表面１８の表面積にほぼ等しくなるような長さおよび／または幅を有してもよい。
【００３７】
インサート材料３０は、第１の部品１２から第２の部品１４まで延在してもよい外面３６に沿って延在してもよい高さまたは厚さを有してもよい。インサート材料３０の厚さは、接合される鋼構成要素と鋳鉄構成要素との壁厚さおよび一時的液相接合後の所望の得られた接合部の性質に基づいて決定されてもよい。インサート材料３０の厚さは、インサート材料３０のニッケル含有量によるインサート材料３０の液相線温度、接着温度、インサート材料を第１の温度または初期温度から接着温度または液相線温度に加熱する時間、第１の部品１２および第２の部品１４の接合面の表面積、ならびにインサート材料３０の表面積に基づいていてもよい。
【００３８】
インサート材料３０は、第１の部品１２の第１の表面１６に対しておよび／または第２の部品１４の第２の表面１８に対して配置されてもよい。インサート材料３０は、様々な形態で提供されてもよい。インサート材料３０は、別個の構成要素として、例えば薄い箔、フィラメント／ワイヤー、中間層、テープ、またはプレフォーム、例えばスタンプウエハ、ワッシャー、またはシートとして提供されてもよい。別個の構成要素として提供されるインサート材料３０が、第１の部品１２の第１の表面１６と第２の部品１４の第２の表面１８との間に配置されてもよく、それらと結合してもよい。
【００３９】
また、インサート材料３０は、第１の部品１２または第２の部品１４の少なくとも１つにフィルム、コーティング、ペースト、粉末、または噴霧として適用されてもよい。フィルムまたはコーティングとして適用されるインサート材料３０は、第１の部品１２および第２の部品１４の少なくとも１つの端面上に浸漬、はけ塗り、または噴霧されてもよい。インサート材料３０は、インサート材料３０が第２の部品１４と結合する前に第１の部品１２の端面上に配置されてもよく、あるいはその逆であってもよい。
【００４０】
少なくとも１つの実施形態において、インサート材料３０は、クラッディングなどの接着方法によって第１の部品１２または第２の部品１４の少なくとも１つの端面に適用されてもよい。インサート材料３０は、第１の部品１２または第２の部品１４の表面上にインサート材料３０を加圧または圧延することによって第１の部品１２または第２の部品１４に接着されてもよい。
【００４１】
少なくとも１つの実施形態において、インサート材料３０は、粉末形態の金属合金であってもよい。粉末状インサート材料は、所望の接合面に近接して、例えば第１の部品１２または第２の部品１４の端面に近接して射出または分配されてもよい。粉末が端面上に堆積される時に例えばレーザーなどの熱源が、粉末を溶融してもよい。また、粉末状インサート材料は、第１の部品１２の第１の表面１６および／または第２の部品１４の第２の表面１８上に低温粉末噴霧されてもよく、そして第１の部品１２または第２の部品１４に接着してもよい。粉末状インサート材料は、粉末コーティング、火炎溶射、コールドスプレー法、ウォームスプレー法などの溶射方法、または他のオーバーレイスプレーコーティングを使用して適用されてもよい。
【００４２】
少なくとも１つの実施形態において、第１の部品１２の第１の表面１６または第２の部品１４の第２の表面１８は、インサート材料３０を表面に適用する前に清浄化されてもよい。第１の部品１２または第２の部品１４は予熱温度に予熱されてもよい。第１の部品１２または第２の部品１４が予熱温度に達すると、インサート材料３０が、所望のインサート材料厚さまで表面上に粉末噴霧されてもよい。あるいは、予熱された第１の部品１２または第２の部品１４を、インサート材料３０を含有する粉末または溶液中に浸漬して閾値厚さよりも大きいインサート材料厚さを達成してもよい。
【００４３】
第１の部品１２または第２の部品１４の予熱によってインサート材料３０が表面により有効に接着または付着することができる場合があり、インサート材料３０に略均一な厚さを提供することができる場合がある。第１の部品１２のコートされた第１の表面１６および／または第２の部品１４の第２の表面１８は、後続の熱処理または硬化工程を受けてもよい。
【００４４】
インサート材料３０を第１の部品１２の第１の表面１６および／または第２の部品１４の第２の表面１８上に堆積した後、第１の部品１２および第２の部品１４は、隣接されるかまたは互いに近接して配置されてもよい。次に、インサート材料３０を加熱して、第１の部品１２を第２の部品１４に接着するかまたは第１の部品１２をインサート材料３０に接着し、第２の部品１４をインサート材料３０に接着してもよい。
【００４５】
インサート材料３０は、インサート材料３０の少なくとも一部が一時的液相になるように様々な方法によって加熱されてもよい。図１Ａに示されるように、第１のインサート材料表面３２に近接して配置されたインサート材料３０の少なくとも一部が第１の一時的液相４０になる場合がある。第２のインサート材料表面３４に近接して配置されたインサート材料３０の少なくとも一部が第２の一時的液相４２になる場合がある。
【００４６】
第１の一時的液相４０は第１の部品１２の第１の表面１６と相互作用してもよい。第１の一時的液相４０は、第１のインサート材料表面３２と第１の部品１２の第１の表面１６との間のボイドまたは間隙を充填してもよい。第１の一時的液相４０が第１の部品１２内に固相拡散し、等温凝固して第１の部品１２に接着してもよい。
【００４７】
第２の一時的液相４２は第２の部品１４の第２の表面１８と相互作用してもよい。第２の一時的液相４２は、第２のインサート材料表面３４と第２の部品１４の第２の表面１８との間のボイドまたは間隙を充填してもよい。第２の一時的液相４２が第２の部品１４内に固相拡散し、等温凝固して第２の部品１４に接着してもよい。
【００４８】
少なくとも１つの実施形態において、第１の一時的液相４０および第２の一時的液相４２は、インサート材料３０の外面３６まで延在しなくてもよい。さらに、第１の一時的液相４０は第２の一時的液相４２から完全に離隔されてもよい。それ故に、第１の一時的液相４０と第２の一時的液相４２との間に配置されたインサート材料３０の一部は溶融しなくてもよく、または一時的液相にならなくてもよい。
【００４９】
図１Ｂを参照して、インサート材料３０の実質的に全てが溶融して一時的液相５０になってもよい車軸アセンブリ構成要素１０が示される。一時的液相は、第１の部品１２および第２の部品１４内に拡散してもよい。一時的液相５０の、第１の部品１２および第２の部品１４内への固相拡散は、等温凝固後に第１の部品１２と第２の部品１４との間に殆ど可視的でない接合部を生じる場合がある。
【００５０】
プロジェクション電気抵抗加熱プロセスを容易にするために、インサート材料３０、第１の部品１２の第１の表面１６、第２の部品１４の第２の表面１８、または第１のインサート材料表面３２、または第２のインサート材料表面３４が少なくとも１つの突起部を提供されてもよい。第１の電極が、第１の部品１２に対して配置され、突起部と整列されてもよい。第２の電極が、第２の部品１４に対して配置され、突起部と整列されてもよい。
【００５１】
プロジェクション抵抗加熱プロセスの間、電流が第１の電極から第２の電極に流れてもよい。第１の部品１２、第２の部品１４、およびインサート材料３０を通って流れる電流によって発生した熱が、少なくとも１つの突起部をこわすかまたは溶融する場合がある。電流が少なくとも１つの突起部を通って流れることによって、第１のインサート材料表面３２に近接して配置されてもよいインサート材料３０の少なくとも一部が第１の一時的液相４０になり、第２のインサート材料表面３４に近接して配置されたインサート材料３０の少なくとも一部が第２の一時的液相４２になるという結果をもたらす場合がある。
【００５２】
少なくとも１つの実施形態において、誘導溶接法が使用されてもよい。誘導コイルまたはコンタクトヘッドが、第１の部品１２または第２の部品１４に近接して配置されてもよい。誘導コイルが、インサート材料３０に作用してもよい電磁界を発生してもよい。誘導コイルは、インサート材料３０内に電流を誘導して、第１のインサート材料表面３２および第２のインサート材料表面３４の少なくとも１つを抵抗加熱してもよい。
【００５３】
電磁界によって発生した熱が、第１のインサート材料表面３２の少なくとも一部を溶融して、その部分が第１の一時的液相４０になるようにしてもよい。電磁界によって発生した熱が、第２のインサート材料表面３４の少なくとも一部を溶融して、その部分が第２の一時的液相４２になるようにしてもよい。
【００５４】
少なくとも１つの実施形態において、摩擦溶接法が使用されてもよい。摩擦溶接法によって第１の部品１２が第２の部品１４に対して移動され、インサート材料３０が加熱されるようにしてもよい。第１の部品１２の、第２の部品１４に対する相対運動によって生じた摩擦が、第１の部品１２の第１の表面１６と第１のインサート材料表面３２との間の界面および／または第２の部品１４の第２の表面１８と第２のインサート材料表面３４との間の界面を加熱してもよい。
【００５５】
インサート材料３０を加熱するために使用される加熱方法にかかわらず、インサート材料３０が少なくとも接着温度または液相線温度に加熱されて第１の表面１６および第２の表面１８に接着する時に第１の部品１２の第１の表面１６および第２の部品１４の第２の表面１８は溶融しなくてもよい。さらに、インサート材料３０が少なくとも接着温度または液相線温度に加熱されて第１の部品１２を第２の部品１４に接着する時に第１の部品１２および第２の部品１４は溶融しなくてもよい。
【００５６】
図３Ａを参照して、異なった材料から製造された構成要素を接合する典型的な方法が示される。
【００５７】
欄１００において、第１の部品１２が提供されてもよい。第１の部品は鋳鉄から製造されてもよい。
【００５８】
欄１０２において、金属合金から製造される第２の部品１４が提供されてもよい。第２の部品１４は、鋳鉄でない金属合金から製造される付属品または他の車軸構成要素であってもよい。
【００５９】
欄１０４において、インサート材料３０が提供されてもよい。第１の部品１２および第２の部品１４が取付具内に配置されて、第１の表面１６が第２の表面１８から離隔されるようにしてもよく、インサート材料３０が第１の部品１２と第２の部品１４との間に配置されてもよい。第１のインサート材料表面３２が第１の部品１２の第１の表面１６と結合してもよい。第２のインサート材料表面３４が第２の部品１４の第２の表面１８と結合してもよい。低温接合法によるインサート材料３０の加熱が行なわれる前にインサート材料３０が、第１の部品１２を第２の部品１４から完全に分離してもよい。
【００６０】
欄１０６において、インサート材料３０を加熱してもよい。インサート材料３０を加熱して、インサート材料３０の少なくとも一部が一時的液相になるようにしてもよい。一時的液相が第１の部品１２および第２の部品１４内に固相拡散して、一時的液相が第１の部品１２を第２の部品１４に接着するようにしてもよい。インサート材料３０が加熱される時に第１の部品１２および第２の部品１４は溶融しなくてもよい。得られたアセンブリをその後、冷却させてもよい。
【００６１】
図３Ｂを参照して、異なった材料から製造された構成要素を接合する別の方法が示される。
【００６２】
欄２００において、第１の部品１２は欄１００と同様な方法で提供されてもよい。
【００６３】
欄２０２において、第２の部品１４は欄２０２と同様な方法で提供されてもよい。
【００６４】
欄２０４において、インサート材料３０は欄１０４と同様な方法で提供されてもよい。
【００６５】
欄２０６において、第１のインサート材料表面３２は第１の部品１２の第１の表面１６に接して配置されてもよい。しかしながら、第１の部品１２を予熱温度に予熱してから、第１のインサート材料表面３２は第１の部品１２の第１の表面１６に接して配置されてもよい。
【００６６】
欄２０８において、第２のインサート材料表面３４は第２の部品１４の第２の表面１８に接して配置されてもよい。しかしながら、第２のインサート材料表面３４が第２の部品１４の第２の表面１８に接して配置される前に、第２の部品１４を予熱温度に予熱してもよい。
【００６７】
欄２１０において、インサート材料３０を外部熱源（例えば、トーチ、抵抗加熱等）によって加熱して、上に記載されたように、第１の表面１６に接して配置された第１のインサート材料表面３２の一部が第１のインサート材料表面３２において第１の一時的液相４０になり、第２の表面１８に接して配置された第２のインサート材料表面３４の一部が第２のインサート材料表面３４において第２の一時的液相４２になるようにしてもよい。第１の一時的液相４０が第１の部品１２に接着してもよい。第２の一時的液相４２が第２の部品１４に接着してもよい。第１の一時的液相４０および／または第２の一時的液相４２が、インサート材料の外面３６までおよびから外に延在してもよい。インサート材料３０が加熱される時にまたはインサート材料３０の第１の一時的液相および第２の一時的液相が第１の部品１２および第２の部品１４に接着する時に第１の部品１２および第２の部品１４は溶融しなくてもよい。
【００６８】
様々な実施形態が、対応する利点を含む場合がある。例えば、ろう付は、接合される構成要素の間に充填材を分散させる毛管作用の現象に依拠する場合があり、従って構成要素の間に非常に小さな間隙を必要とする場合があるので、一時的液相接合法はろう付と比べて鋳鉄部品と鋼部品との間の間隙をより大きくすることができる場合がある。ろう付法によって形成される得られた接合部の引張強さは、接合される構成要素の間の間隙に影響されやすい場合があり、すなわち、間隙がより大きくなると、得られた接合部の引張強さがより低下する。
【００６９】
一時的液相接合法において使用されるインサート材料は、同じ大きさの接合部間隙について従来のろう付法において使用されてもよい充填材と比べてより小さい横断面または厚さを有してもよい。インサート材料が薄くなると、このような接合法を行なうために必要とされるインサート材料がより少なくなるため、コストの低減が可能になる。
【００７０】
このインサート材料の組成および適用法は、車軸構成要素の鋼構成要素と鋳鉄構成要素との有効な接合を可能にする場合がある。一時的液相接合は、金属間生成物を抑制しながら、得られた接合部がベースメタル、鋼および鋳鉄の機械的性質を示すことを可能にする場合がある。
【００７１】
典型的な実施形態が上に説明されているが、これらの実施形態は本発明の全ての可能な形態を記載することを意図しない。もっと正確にいえば、本明細書において使用された語は限定ではなく説明のための語であり、本発明の精神および範囲から逸脱せずに様々な変更を加え得るということは理解されたい。さらに、様々な実施する実施形態の特徴を組み合わせて本発明のさらなる実施形態を形成してもよい。
【符号の説明】
【００７２】
１０  車軸アセンブリ構成要素
１２  第１の部品
１４  第２の部品
１６  第１の表面
１８  第２の表面
３０  インサート材料
３２  第１のインサート材料表面
３４  第２のインサート材料表面
３６  外面
４０  第１の一時的液相
４２  第２の一時的液相
５０  一時的液相
【図１Ａ−Ｂ】
2016107337.tif 000005
【図２】
2016107337.tif 000006
【図３Ａ−Ｂ】
2016107337.tif 000007
【外国語明細書】
2016107337000001.pdf